КАТАЛИЗАТОР ГИДРОКРЕКИНГА СРЕДНИХ ДИСТИЛЛЯТОВ, СОДЕРЖАЩИЙ ВЫСОКОСТАБИЛИЗИРОВАННЫЙ ЦЕОЛИТ Y С УЛУЧШЕННЫМ РАСПРЕДЕЛЕНИЕМ КИСЛОТНЫХ ЦЕНТРОВ

1. Катализатор гидрокрекинга, содержащий:
носитель;
аморфный кремнезем-глиноземистый материал;
стабилизированный цеолит Y, имеющий величину индексного показателя распределения кислотных центров от 0,02 до 0,12; и
по меньшей мере один металл, выбранный из группы, состоящей из элементов группы 6 и групп 8-10 Периодической таблицы элементов.
2. Катализатор по п. 1, отличающийся тем, что стабилизированный цеолит Y представляет собой стабилизированный цеолит Y с высоким объемом нанопор, имеющий объем нанопор в диапазоне размеров от 20 до 50 нм, от 0,15 до 0,6 куб.см/г.
3. Катализатор по п. 2, отличающийся тем, что от 20 до 30% нанопор имеют размеры в диапазоне от 8 до 20 нм.
4. Катализатор по п. 2, отличающийся тем, что от 40 до 60% нанопор имеют размеры в диапазоне от 20 до 50 нм.
5. Катализатор по п. 2, отличающийся тем, что от 15 до 25% нанопор имеют размеры более 50 нм.
6. Катализатор по п. 1, отличающийся тем, что стабилизированный цеолит Y с высоким объемом нанопор имеет величину индексного показателя распределения кислотных центров от 0,06 до 0,12.
7. Катализатор по п. 1, отличающийся тем, что стабилизированный цеолит Y с высоким объемом нанопор имеет величину индексного показателя распределения кислотных центров от 0,08 до 0,11.
8. Способ гидрокрекинга углеводородсодержащего сырья, включающий взаимодействие сырья с катализатором гидрокрекинга в условиях гидрокрекинга для получения выходящего продукта гидрокрекинга;
причем катализатор гидрокрекинга содержит:
носитель;
аморфный кремнезем-глиноземистый материал;
стабилизированный цеолит Y, имеющий величину индексного показателя распределения кислотных центров от 0,02 до 0,12; и
по меньшей мере один металл, выбранный из группы, состоящей из элементов группы 6 и групп 8-10 Периодической таблицы элементов.
9. Способ по п. 8, отличающийся тем, что стабилизированный цеолит Y представляет собой стабилизированный цеолит Y с высоким объемом нанопор, имеющий объем нанопор в диапазоне размеров от 20 до 50 нм, от 0,15 до 0,6 куб.см/г.
10. Способ по п. 9, отличающийся тем, что от 20 до 30% нанопор имеют размеры в диапазоне от 8 до 20 нм.
11. Способ по п. 9, отличающийся тем, что от 40 до 60% нанопор имеют размеры в диапазоне от 20 до 50 нм.
12. Способ по п. 9, отличающийся тем, что от 15 до 25% нанопор имеют размеры более 50 нм.
13. Способ по п. 8, отличающийся тем, что стабилизированный цеолит Y с высоким объемом нанопор имеет величину индексного показателя распределения кислотных центров от 0,06 до 0,12.
14. Способ по п. 8, отличающийся тем, что стабилизированный цеолит Y с высоким объемом нанопор имеет величину индексного показателя распределения кислотных центров от 0,08 до 0,11.
15. Способ по п. 8, отличающийся тем, что выходящий продукт гидрокрекинга представляет собой тяжелый средний дистиллятный продукт в диапазоне от 380 до 700°F (193-371°C).